【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
実質的に一定の厚さである、シアン化水素モノマー単位のポリマーを含む被覆を有する基材。
【請求項２】
ポリマーがシアン化水素モノマー単位及びコモノマーのコポリマーである、請求項１に記載の被覆を有する基材。
【請求項３】
被覆がコモノマーによって導入された更なる官能基を含み、前記更なる官能基は、アミン、チオール、ニトリル、アルデヒド、イミダゾール、アジド、ポリヘキサメチレンジチオカーボネート、水素、ヒドロキシル、カルボン酸、カルボン酸エステル、カルボキサミド、ハロゲン化アルキル、ハロゲン化物ベンジル、エポキシド、チオエポキシド、イソシアネート、及びこれらの組み合わせからなる群から選択される、請求項２に記載の被覆を有する基材。
【請求項４】
被覆が溶液中のシアン化水素モノマー単位から形成される、請求項１又は２に記載の被覆を有する基材。
【請求項５】
被覆が、接着性の細胞を備える細胞接着性表面である、請求項１に記載の被覆を有する基材。
【請求項６】
被覆が更に銀を含み、抗菌性表面を提供する、請求項１に記載の被覆を有する基材。
【請求項７】
表面を、シアン化水素モノマー単位の重合を可能にする条件下でシアン化水素モノマー単位と接触させて、表面を被覆するポリマーを形成する工程を含む、基材表面の少なくとも一部を被覆する方法。
【請求項８】
シアン化水素モノマー単位を酸性溶液中で与え、続いて、ｐＨを上昇させて重合を可能にする条件を与える、請求項７に記載の方法。
【請求項９】
シアン化水素モノマー単位が、シアン化水素、イミノアセトニトリル、アミノマロノニトリル、ジアミノマロノニトリル、アミノアセトニトリル、アジドアセトニトリル、及びこれらのうちのいずれか１つの異性体の１以上からなる群から選択される、請求項７に記載の方法。
【請求項１０】
シアン化水素モノマー単位が、シアン化水素、アミノマロノニトリル、アミノアセトニトリル、及びこれらのうちのいずれか１つの異性体の１以上からなる群から選択され、酸性溶液中で与えられており、塩基を加えてｐＨを上昇させて重合を可能にする条件を与える、請求項７に記載の方法。
【請求項１１】
シアン化水素モノマー単位がＨＣＮのマルチマーから実質的に構成される、請求項７に記載の方法。
【請求項１２】
基材の少なくとも一部を、シアン化水素モノマー単位の重合を可能にする条件下でシアン化水素モノマー単位を含む蒸気と接触させて、表面を被覆するポリマーを形成する工程を含む、容器から取り出し可能な基材表面の少なくとも一部を被覆するための、反応容器内における無溶媒蒸着方法。
【請求項１３】
シアン化水素モノマー単位がイミノアセトニトリルから実質的に構成される、請求項１２に記載の方法。
【請求項１４】
（ｉ）シアン化水素モノマー単位の中和を可能にする条件下でシアン化水素モノマー単位の水溶液を与える工程；
（ｉｉ）中和されたシアン化水素モノマー単位を、有機溶媒を用いて抽出する工程；
（ｉｉｉ）表面を、中和されたシアン化水素モノマー単位を含む有機溶媒と接触させる工程；
（ｉｖ）中和されたシアン化水素モノマー単位の重合を可能にする条件下で有機溶媒を蒸発させて、表面を被覆するポリマーを形成する工程；
を含む、基材表面の少なくとも一部を被覆する方法。
【請求項１５】
シアン化水素モノマー単位が、コモノマーを更に含む溶液又は蒸気中にあり、コモノマーが、アミン、チオール、ニトリル、アルデヒド、イミダゾール、アジド、ポリヘキサメチレンジチオカーボネート、水素、ヒドロキシル、カルボン酸、カルボン酸エステル、カルボキサミド、ハロゲン化アルキル、ハロゲン化物ベンジル、エポキシド、チオエポキシド、イソシアネート、及びこれらの組み合わせからなる群から選択される更なる官能基を提供する、請求項７に記載の方法。
【請求項１６】
シアン化水素モノマー単位が、１以上のコモノマーを更に含む溶液又は蒸気中にあり、１以上のコモノマーが、アミン、ニトリル、ＨＣＮの重合において形成される任意の中間体、又はこれらの組み合わせと反応する１以上の官能基を含む化合物から選択される、請求項７に記載の方法。
【請求項１７】
方法が、ポリマー被覆表面を１種類以上の反応性部分と接触させる更なる工程を有し、反応性部分がポリマー被覆表面と反応してそれに結合する、請求項７〜１６のいずれかに記載の方法。
【請求項１８】
方法が、表面を更なるポリマーと接触させることによって更なるポリマーをポリマー被覆表面にグラフトする更なる工程を有し、更なるポリマーがポリマー被覆表面又はポリマー被覆表面に結合している任意の反応性部分と反応してそれに結合する、請求項７〜１７のいずれかに記載の方法。
【請求項１９】
シアン化水素モノマー単位及びコモノマーを含む溶液中で共重合する工程を含む、シアン化水素酸ベースのヒドロゲルを形成する方法。
【手続補正２】
【補正対象書類名】明細書
【補正対象項目名】０１３１
【補正方法】変更
【補正の内容】
【０１３１】
このデータは、ＤＭＲ及びＡＬＡのようなポリアミンをＡＭＮ被覆表面上に固定化することができることを明確に示す。更に、この結果は、ＤＭＲ及びＡＬＡのようなポリアミンを、ＰＥＧ−ＡＬＤのようなポリマーをその後にグラフトするための中間層として用いることができ、次にこれを用いて細胞応答性を調節することができることを示す。重要なことには、グラフト反応において達成されたＰＥＧグラフト密度は細胞接着性を大きく減少させるのに十分であることが示された。
本発明の具体的態様は以下のとおりである。
[１]
実質的に一定の厚さである、シアン化水素モノマー単位のポリマーを含む被覆を有する基材。
[２]
細胞接着を促進するように構成されている、[１]に記載の基材を含む細胞接着性表面。
[３]
被覆が更に銀を含む、[１]に記載の基材を含む抗菌性表面。
[４]
表面を、シアン化水素モノマー単位の重合を可能にする条件下でシアン化水素モノマー単位と接触させて、表面を被覆するポリマーを形成する工程を含む、基材表面の少なくとも一部を被覆する方法。
[５]
シアン化水素モノマー単位が、シアン化水素、イミノアセトニトリル、アミノマロノニトリル、ジアミノマロノニトリル、アミノアセトニトリル、アジドアセトニトリル、及びこれらのうちのいずれか１つの異性体の１以上からなる群から選択される、[４]に記載の方法。
[６]
シアン化水素モノマー単位が、シアン化水素、アミノマロノニトリル、アミノアセトニトリル、及びこれらのうちのいずれか１つの異性体の１以上からなる群から選択され、酸性溶液中で与えられており、塩基を加えてｐＨを上昇させて重合を可能にする条件を与える、[４]に記載の方法。
[７]
シアン化水素モノマー単位がシアン化水素又はアミノマロノニトリルから実質的に構成される、[６]に記載の方法。
[８]
基材の少なくとも一部を、シアン化水素モノマー単位の重合を可能にする条件下でシアン化水素モノマー単位を含む蒸気と接触させて、表面を被覆するポリマーを形成する工程を含む、容器から取り出し可能な基材表面の少なくとも一部を被覆するための、反応容器内における無溶媒蒸着方法。
[９]
シアン化水素モノマー単位がイミノアセトニトリルから実質的に構成される、[８]に記載の方法。
[１０]
（ｉ）シアン化水素モノマー単位の中和を可能にする条件下でシアン化水素モノマー単位の水溶液を与える工程；
（ｉｉ）中和されたシアン化水素モノマー単位を、有機溶媒を用いて抽出する工程；
（ｉｉｉ）表面を、中和されたシアン化水素モノマー単位を含む有機溶媒と接触させる工程；
（ｉｖ）中和されたシアン化水素モノマー単位の重合を可能にする条件下で有機溶媒を蒸発させて、表面を被覆するポリマーを形成する工程；
を含む、基材表面の少なくとも一部を被覆する方法。
[１１]
シアン化水素モノマー単位の溶液又は蒸気が、充填剤、顔料、湿潤剤、粘度調整剤、安定剤、酸化防止剤、リガンド、架橋剤、コモノマー、ナノ粒子、バイオポリマー、及び金属の１以上を含む、[４]〜[１０]のいずれかに記載の方法。
[１２]
方法が、ポリマー被覆表面を１種類以上の反応性部分と接触させる更なる工程を有し、反応性部分がポリマー被覆表面と反応してそれに結合する、[４]〜[１１]のいずれかに記載の方法。
[１３]
方法が、表面を更なるポリマーと接触させることによって更なるポリマーをポリマー被覆表面にグラフトする更なる工程を有し、更なるポリマーがポリマー被覆表面又はポリマー被覆表面に結合している任意の反応性部分と反応してそれに結合する、[４]〜[１２]のいずれかに記載の方法。
[１４]
[４]〜[１３]のいずれかに記載の方法によるポリマーによって被覆されている基材。
[１５]
ポリマー被覆が基材表面上に約１〜約１０００ｎｍの範囲の平均厚さで存在している、[１４]に記載の基材。
[１６]
基材表面への細胞接着性を調節するか、又は基材表面の抗菌特性を向上させるための、[１４]又は[１５]に記載の基材の使用。
[１７]
シアン化水素モノマー単位及びコモノマーを含む溶液中で共重合する工程を含む、シアン化水素酸ベースのヒドロゲルを形成する方法。